СПЕЧЕННЫЙ ТВЕРДЫЙ СПЛАВ НА ОСНОВЕ КАРБИДА ВОЛЬФРАМА
SINTERED HARD ALLOY ON BASIS OF TUNGSTEN CARBIDE

Изобретение относится к области порошковой металлургии и касается производства спеченных твердых сплавов на основе карбида вольфрама, которые могут быть использованы для изготовления резцов, сверл, фрез и другого инструмента.
Известен спеченный твердый сплав на основе карбида вольфрама, содержащий 3,0-20,0 мас.% сплава-связки, содержащего, мас.%: кобальт 20,0-75,0; молибден - до 5,0; ниобий - до 3,0 [1].
Задачей изобретения является повышение прочности сплава.
Технический результат достигается тем, что в спеченном твердом сплаве на основе карбида вольфрама, содержащем 80,0-82,0 мас.% карбида вольфрама и 18,0-20,0 мас.% связки, связка содержит, мас.%: молибден 48,0-50,0; ниобий 1,0-2,0, рений 10,0-12,0; кобальт 36,0-41,0.
В табл. 1 приведены составы сплава, а также предел их прочности при изгибе. В табл. 2 приведены составы связки.
Таблица 1
Компоненты
Состав, мас.%:
1
2
3
Карбид вольфрама
80,0
81,0
82,0
Связка
20,0
19,0
18,0
Предел прочности при изгибе, МПа
~1950
~1950
~1950
Таблица 2.
Компоненты
Состав, мас.%:
1
2
3
Молибден
48,0
49,0
50,0
Ниобий
1,0
1,5
2,0
Рений
10,0
11,0
12,0
Кобальт
41,0
38,5
36,0
2
Порошки компонентов сплава смешивают в указанных соотношениях, смесь прессуют под давлением 4,5-4,8 т/см и спекают в электропечах при температуре 1300-1330°С в вакууме в течение 7-9 ч. При спекании связка растворяет часть карбида вольфрама и плавится. В результате получают плотный материал, структура которого состоит из частиц карбида вольфрама, соединенных связкой.
Источники информации
1. GB 1085041, С22С 29/06, 1967.